(57)【要約】本発明は、シリカバインダーを含むプライマーコーティングで鋼基体をプライマーコーティングする方法において、バインダーが少なくとも６：１のＳｉＯ２／Ｍ２Ｏモル比（Ｍはアルカリ金属およびアンモニウムイオンの合計を表す）を有する水性シリカゾルを含むこと、およびプライマーコーティングが指触乾燥の程度まで乾燥した後、コーティングされた基体が水中に浸漬されまたは少なくとも５０％の相対湿度を有する雰囲気中に保持されることを特徴とする方法に関する。本発明はまた、シリカまたはシリケートバインダーを含むプライマーコーティングで鋼基体をプライマーコーティングする方法において、バインダーが、少なくとも６：１のＳｉＯ２／Ｍ２Ｏモル比（Ｍはアルカリ金属およびアンモニウムイオンの合計を表す）を有する水性シリカゾルまたはアルカリ金属シリケートを含むこと、およびプライマーコーティングが指触乾燥の程度まで乾燥した後、コーティングされた基体が、水中に浸漬される前または少なくとも８０％の相対湿度を有する雰囲気中に貯蔵される前に、膜強度を高める溶液で処理されることを特徴とする方法にも関する。【特許請求の範囲】
【請求項１】
シリカバインダーを含むプライマーコーティングで鋼基体をプライマーコーティングする方法において、バインダーが少なくとも６：１のＳｉＯ２／Ｍ２Ｏモル比（Ｍはアルカリ金属およびアンモニウムイオンの合計を表す）を有する水性シリカゾルを含むこと、およびプライマーコーティングが指触乾燥の程度まで乾燥した後、コーティングされた基体が水中に浸漬されまたは少なくとも５０％の相対湿度を有する雰囲気中に保持されることを特徴とする方法。
【請求項２】
コーティングされた基体が、少なくとも６０％の相対湿度を有する雰囲気中で保持されることを特徴とする、請求項１記載の方法。
【請求項３】
コーティングされた基体が、少なくとも８０％の相対湿度を有する雰囲気中で保持されることを特徴とする、請求項１記載の方法。
【請求項４】
シリカまたはシリケートバインダーを含むプライマーコーティングで鋼基体をプライマーコーティングする方法において、バインダーが、少なくとも６：１のＳｉＯ２／Ｍ２Ｏモル比（Ｍはアルカリ金属およびアンモニウムイオンの合計を表す）を有する水性シリカゾルまたはアルカリ金属シリケートを含むこと、およびプライマーコーティングが指触乾燥の程度まで乾燥した後、コーティングされた基体が、水中に浸漬される前または少なくとも８０％の相対湿度を有する雰囲気中に貯蔵される前に、膜強度を高める溶液で処理されることを特徴とする方法。
【請求項５】
膜強度を高める溶液が硫酸亜鉛または硫酸アルミニウムを含むことを特徴とする、請求項４記載の方法。
【請求項６】
膜強度を高める溶液が、プライマーコーティングされた表面の１ｍ２につき０．００５〜０．２リットルで施与されることを特徴とする、請求項４または５記載の方法。
【請求項７】
バインダーが、２２ｎｍ以下の平均粒径を有するコロイド状シリカ粒子を含むことを特徴とする、請求項１〜６のいずれか１項記載の方法。
【請求項８】
バインダーが、１６ｎｍ以下の平均粒径を有するコロイド状シリカ粒子を含むことを特徴とする、請求項７記載の方法。
【請求項９】
バインダーが、１０ｎｍ以下の平均粒径を有するコロイド状シリカ粒子を含むことを特徴とする、請求項８記載の方法。
【請求項１０】
バインダーが、少なくとも２５：１のＳｉＯ２／Ｍ２Ｏモル比のシリカゾルであることを特徴とする、請求項１〜９のいずれか１項記載の方法。
【請求項１１】
プライマーコーティングが亜鉛粉末および／または亜鉛アロイをさらに含むことを特徴とする、請求項１〜１０のいずれか１項記載の方法。
【請求項１２】
プライマーコーティングが有機樹脂をさらに含むことを特徴とする、請求項１〜１１のいずれか１項記載の方法。
【請求項１３】
コーティング組成物の全ての成分が、施与のすぐ前に添加されそして完全に混合されることを特徴とする、請求項１〜１２のいずれか１項記載の方法。
【請求項１４】
バインダーが、アルミナで表面修飾された水性シリカゾルを含むことを特徴とする、請求項１〜１３のいずれか１項記載の方法。
【発明の詳細な説明】
【０００１】
【発明の属する技術分野】
本発明は、鋼のプライマーコーティングのための方法に関する。特に、本発明は、その後に熱集中法によって組み立てられそして上塗りされるべき半仕上げの鋼製品のコーティングに関する。そのような半仕上げの鋼製品は、造船業において、および他の大規模な構築物、例えば産油プラットフォーム、のために使用され、そして鋼板、例えば６〜７５ｍｍ厚さの鋼板、棒鋼、ガーダー、および補鋼材として使用される種々の鋼部品を包含する。最も重要な熱集中法は溶接である。そのような半仕上げの鋼製品の実質的に全てが溶接される。他の重要な熱集中法は、切削、例えば酸素燃料切削、プラズマ切削またはレーザー切削、および熱整形であり、これらの方法において鋼は加熱されながら形に曲げられる。これらの鋼製品は、構築の前の貯蔵中および構築の間、しばしば風雨にさらされ、そしてそれらは、鋼構築物、例えば船、にさび止め塗料を完全にコーティングする前に生じる鋼の腐食を回避するために、「ショッププライマー」または「プレ構築コーティング」と呼ばれるコーティングで一般にコーティングされ、それによって、上塗りしまたは鋼腐食生成物を除去しなければならないという問題を回避する。ほとんどの大きい造船所では、鋼が例えば予熱され、ミルスケールおよび腐食生成物を除去するためにショットまたはグリットブラストされ、ショッププライマー施与され、および乾燥ブースを通されるところの生産ライン上で行われるいくつかの処理の１つとしてショッププライマーが適用される。あるいは、ショッププライマーは、鋼が造船所または他の構築現場へ運ばれる前に、商業コーターまたは鋼供給者によって適用され得る。
【０００２】
【従来の技術】
ショッププライマーの主な目的は構築中の一時的な腐食保護を提供することであるが、造船業者によってショッププライマーが除去される必要がなく、組み立ての間およびその後に鋼上に残り得るのが好ましい。すなわち、ショッププライマーでコーティングされた鋼が、ショッププライマーを除去することなく溶接可能であり、かつ船および他の鋼構築物において一般に使用される種類の保護用さび止めコーティングで上塗り可能であるとともに、プライマーと続いて施与されるコーティングとの間に良好な付着性を有することが必要である。ショッププライマー塗布された鋼は好ましくは、溶接の品質または溶接プロセスの速度に関して何らの重要な悪影響を及ぼすことなく溶接可能であるべきであり、かつ整形中または鋼の向かい合う面の溶接中に加熱される領域における耐腐食性をショッププライマーが保持するために十分な耐熱性を有するべきである。
【０００３】
今日利用可能な、商業的に成功したショッププライマーは、前加水分解されたテトラエチルオルトシリケートバインダーおよび亜鉛粉末に基づく溶媒系コーティングである。そのようなコーティングは、塗料バインダーを安定化するため、および生成物を薄膜、典型的には約２０ミクロン厚さの薄膜として適用することを可能にするために、大きい割合の揮発性有機溶媒、典型的には約６５０ｇ／リットルの揮発性有機溶媒を含む。揮発性有機溶媒の放出は、環境に有害であり得、多くに国において法規制されている。揮発性有機溶媒を放出しない、またははるかに少なく放出するショッププライマーが望まれる。そのようなコーティングの例は、米国特許第４，８８８，０５６号および特開平７−７０４７６号に記載されている。
【０００４】
特開平６−２００１８８号は、ショッププライマーコーティングに関し、水性アルカリシリケート塩型バインダーを使用することの可能性に言及している。また、水性アルカリ金属シリケートおよび亜鉛粉末を含むコーティングが、英国特許第１２２６３６０号、英国特許第１００７４８１号、英国特許第９９７０９４号、米国特許第４，２３０，４９６号および特開昭５５−１０６２７１号において提案されている。また、さび止めコーティングのためのアルカリシリケートバインダーが、米国特許第３，５２２，０６６号、米国特許第３，６２０，７８４号、米国特許第４，１６２，１６９号および米国特許第４，４７９，８２４号において言及されている。
【０００５】
韓国特許出願ＫＲ８１０１３００は、アルキルオルトシリケートまたはアルカリ金属シリケート、亜鉛粉末、および酸化アルミニウム粉末または酸化チタン粉末を含む組成物が鋼板に施与され、次いで２０℃および７５％ＲＨで乾燥されるところの方法を記載している。該特許は、これらの特定の乾燥条件の、膜特性に対するおよび膜特性発生の速度に対する有利な効果を何ら言及も示唆もしていない。
【０００６】
本発明者らは、亜鉛粉末を含む水性アルカリシリケートバインダーに基づくプライマーコーティングが、十分な腐食保護を与えることができ、そして上記コーティングが被覆する鋼表面が溶接されることを可能にするが、上塗りされるときに問題を生じることを見出した。水性シリケートは、該シリケートを水性溶液中に保持するために必要であるところの多量のアルカリ金属カチオンを含み、そしてこれらのイオンは、コーティングが乾燥した後もなおコーティング中に存在する。本発明者らは、これらの多量のアルカリ金属イオンを有するプライマーコーティングが何らかの慣用の有機コーティングで上塗りされ、次いで水中に浸漬されると、ふくれ（コーティングの局部的な層間剥離）が生じることを見出した。本発明者らは、ショッププライマーの施与後にそのコーティングをある時間戸外にさらし、または上塗りの前にそのコーティングを洗浄するならば、この問題が減少され得ることを示す試験を行った。しかし、これらの方法は、今日の高生産性造船所における使用と両立しない。
【０００７】
非常に低いアルカリ金属イオン含量を有する水性シリカゾルが市販されているが、そのようなゾルに基づくコーティングは通常、付着性、凝集性、硬度、ならびに耐摩耗性および耐水性の点で非常に不良の（初期）膜強度を有する。コーティングのこれらの不良の物理的特性は、取扱中、または更なる加工処理中に損傷を受けやすくする。これは、価格と大きく関わる重要なコーティング修復の潜在的要求を生じる。シリカゾルコーティングに対して示唆された改善は、米国特許第３，３２０，０８２号（水と混和しない有機アミンを加える）、英国特許第１５４１０２２号（水溶性アクリルアミドポリマーを加える）、および英国特許第１４８５１６９号（４級アンモニウムまたはアルカリ金属シリケートを加える）に記載されている。しかし、そのようなコーティングは、アルカリ金属シリケートに基づくコーティングと類似の物理的特性を達成しなかった。シリカゾルに基づくコーティングは、上塗り／浸漬されると、低いレベルのふくれを示す。水溶性塩含量および浸透圧は低いが、コーティングがその不良の物理的特性故にふくれの開始／成長に対する耐性をほとんど示さないので、ふくれがなおも生じ得る。
【０００８】
【発明が解決しようとする課題】
基体への改善された付着性および、ふくれの開始および成長に耐えるために上記した特性の点で改善された膜強度を有する、低いアルカリ金属イオン含量の水系ショッププライマーが望まれる。さらに、コーティングの損傷の危険なしに基体の取扱および更なる加工処理を可能にするために、ショッププライマーの施与後にコーティングの物理的特性の急速な発生を示す、ふくれのない水系ショッププライマーが望まれる。
【０００９】
【課題を解決するための手段】
組み立てられそして上塗りされることが意図される鋼のプライマーコーティングのための本発明に従う方法は、上記の問題／欠点への解決を提供する。シリカバインダーを含むプライマーコーティングで鋼基体をプライマーコーティングするための本発明に従う方法は、バインダーが、少なくとも６：１のＳｉＯ２／Ｍ２Ｏモル比（Ｍはアルカリ金属およびアンモニウムイオンの合計を表す）を有する水性シリカゾルを含むこと、およびプライマーコーティングが指触乾燥の程度まで乾燥した後、コーティングされた基体が水中に浸漬されまたは少なくとも５０％の相対湿度を有する雰囲気中に保持されることを特徴とする。
【００１０】
本発明はさらに、シリケートまたはシリケートバインダーを含むプライマーコーティングで鋼基体をプライマーコーティングするための方法において、バインダーが、少なくとも６：１のＳｉＯ２／Ｍ２Ｏモル比（Ｍはアルカリ金属およびアンモニウムイオンの合計を表す）を有する水性シリカゾルまたはアルカリ金属シリケートを含み、かつプライマーコーティングが指触乾燥の程度まで乾燥した後、コーティングされた基体が、水中に浸漬される前または少なくとも８０％の相対湿度を有する雰囲気中に貯蔵される前に、膜強度を高める溶液で処理されるところの方法に関する。
【００１１】
【発明の実施の形態】
本発明の目的のために、膜強度を高める溶液は、プライマーコーティングの膜強度を高めおよび／または膜強度の発生を時間と共に促進するところの溶液である。
【００１２】
バインダーは、最も好ましくは、水性シリカゾルに基づく。そのようなゾルは、Ａｋｚｏ Ｎｏｂｅｌから「Ｂｉｎｄｚｉｌ」の商標で、またはｄｕＰｏｎｔから「Ｌｕｄｏｘ」の商標で入手可能であるが、それらに関する文献は、慣用のグレードのコロイド状シリカが良好な膜形成物でないことを強調している。種々のコロイド状シリカ粒径を有しかつ種々の安定剤を含む種々のグレードのゾルが入手可能である。コロイド状シリカの粒径は例えば、３〜１００ｎｍの範囲であり得る。この範囲の下限の方の粒径、例えば５〜２２ｎｍ、が好ましい。平均粒径が１６ｎｍ以下、好ましくは１０ｎｍ以下のコロイド状シリカ粒子を有するバインダーを含む組成物は、本発明に従う方法において、コーティングされた表面を膜強化溶液で処理することの必要もなく、特性の十分な発生を示すことが分かった。平均粒径が１６ｎｍより上のコロイド状シリカ粒子を有するバインダーを含む組成物の場合は、コーティングされた基体がその後に水中に浸漬されまたは少なくとも８０％の相対湿度を有する雰囲気中に保持されるときは特に、膜強化溶液による処理が明らかな利点を付与し得る。
【００１３】
シリカゾルは好ましくは、少なくとも２５：１、より好ましくは少なくとも５０：１のＳｉＯ２／Ｍ２Ｏモル比を有し、そして、２００：１以上のＳｉＯ２／Ｍ２Ｏモル比を有し得る。さらに、異なるＳｉＯ２／Ｍ２Ｏモル比を有する２以上のシリカゾルのブレンドを使用することが可能であり、ここで、ブレンドのＳｉＯ２／Ｍ２Ｏモル比は少なくとも２５：１である。ゾルは、アルカリ、例えばナトリウム、カリウム、もしくはリチウム水酸化物、または４級アンモニウム水酸化物によって、あるいは水溶性有機アミン、例えばアルカノールアミンによって安定化され得る。コーティング組成物は、好ましくは、何らのアンモニウム安定化シリカゾルも実質的に含むべきでない。なぜならば、アンモニウム安定化ゾルの存在は、バインダーがアンモニウム安定化シリカゾルから主に成り、かつコーティング組成物が亜鉛粉末をも含むときは特に、組成物のゲル化を生じ得るからである。
【００１４】
シリカゾルは、少量のアルカリ金属シリケート、例えばリチウムシリケート、ナトリウム−リチウムシリケート、またはカリウムシリケートと、あるいは４級アンモニウムシリケートと混合され得る。適するゾル−シリケートブレンドまたは混合物の他の例は、米国特許第４，９０２，４４２号に見ることができる。アルカリ金属シリケートまたはアンモニウムシリケートの添加は、シリカゾルの初期の膜形成性を改善し得るが、アルカリ金属シリケートの量は、バインダーのＳｉＯ２／Ｍ２Ｏモル比が少なくとも６：１、好ましくは少なくとも８：１、最も好ましくは１５：１より上であるように十分少なくあるべきである。本発明の目的のために、少量のアルカリ金属シリケートは、組成物中のアルカリ金属シリケートとシリカゾルとの重量比が０．５より小さく、好ましくは０．２５より小さく、より好ましくは０．１より小さいことを意味する。
【００１５】
シリカゾルは、あるいはまたはさらに、溶解されたまたは分散された有機樹脂を含み得る。有機樹脂は、好ましくは、ラテックス、例えばスチレンブタジエンコポリマーラテックス、スチレンアクリルコポリマーラテックス、酢酸ビニルエチレンコポリマーラテックス、ポリビニルブチラール分散物、シリコーン／シロキサン分散物、またはアクリル系ラテックス分散物である。使用され得る適するラテックス分散物の例は、ＸＺ９４７７０およびＸＺ９４７５５（共にＤｏｗ Ｃｈｅｍｉｃａｌｓ製）、Ａｉｒｆｌｅｘ（商標）５００、Ａｉｒｆｌｅｘ（商標）ＥＰ３３３３ＤＥＶ、Ａｉｒｆｌｅｘ（商標）ＣＥＦ５２、およびＦｌｅｘｃｒｙｌ（商標）ＳＡＦ３４（以上、Ａｉｒ Ｐｒｏｄｕｃｔｓ製）、Ｐｒｉｍａｌ（商標）Ｅ−３３０ＤＦおよびＰｒｉｍａｌ（商標）ＭＶ２３ＬＯ（共に、Ｒｏｈｍ ａｎｄ Ｈａａｓ製）、ならびにＳｉｌｒｅｓ（商標）ＭＰ４２Ｅ、Ｓｉｌｒｅｓ（商標）Ｍ５０ＥおよびＳＬＭ４３１６４（以上、Ｗａｃｋｅｒ Ｃｈｅｍｉｃａｌｓ製）を包含する。水溶性ポリマー、例えばアクリルアミドポリマー、は、使用され得るが、あまり好ましくない。有機樹脂は好ましくは、固形バインダーに基づいて３５重量％までで使用される。平均粒径が１０ｎｍ以下のコロイド状シリカ粒子を有するバインダーを含む組成物の場合、有機樹脂は好ましくは、固形バインダーに基づいて２０重量％まで、より好ましくは１〜１５重量％使用される。平均粒径が１０ｎｍより上、例えば１２〜２２ｎｍ、または１２〜１６ｎｍであるコロイド状シリカ粒子を有するバインダーを含む組成物の場合、固形バインダーに基づいて３５重量％までの増加されたレベルの有機樹脂が好ましい。それより多量の有機樹脂は、その後の溶接の間に溶接多孔（ｗｅｌｄ ｐｏｒｏｓｉｔｙ）を引き起こし得る。有機樹脂の添加は、ごばん目試験において測定される付着性／凝集性を改善することが分かった。
【００１６】
あるいは、シリカゾルが、アルコキシシラン基および、官能基、例えばアミノ、エポキシドまたはイソシアネート基を含む有機部分を含むシランカップリング剤を含み得る。シランカップリング剤は好ましくは、アミノシラン、例えばγ−アミノプロピルトリエトキシシランまたはγ−アミノプロピルトリメトキシシラン、あるいはその部分的加水分解物であるが、エポキシシラン、例えばγ−グリシドキシプロピルトリメトキシシランも使用され得る。シランカップリング剤は好ましくは、シリカに基づいて３０重量％まで、例えば１〜２０重量％で存在する。
【００１７】
プライマーコーティングのバインダーは、あるいはまたはさらに、ケイ酸より低いｐＫａの、少なくとも１のアニオン性基、例えばカルボキシレート基またはスルホネート基、によって置換されたシリコネートによって安定化されたアルカリ金属シリケートまたはアンモニウムシリケートの水性溶液を含み得る。そのようなバインダーは好ましくは、シリケートおよびシリコネートの溶液のｐＨをカチオン交換によって低下させることにより調製される、８：１〜３０：１の範囲のＳｉＯ２／Ｍ２Ｏモル比および７〜１０．５の範囲のｐＨを有する溶液である。こうして、シリコネートが、比較的低レベルで、例えば１：２〜１：２０のモル比で、慣用の３．９：１のＳｉＯ２／Ｋ２Ｏのアルカリシリケートに添加され得る。次いで、加工処理の容易性を改善しかつ安定性をさらに改善するために、固形分が低下され得る。この段階で、溶液は１２〜１２．５のｐＨを有する。溶液は、標準的なイオン交換樹脂を使用してイオン交換される。Ｋ＋イオンがＨ＋で置き換えられて、バインダーのアルカリ含量、およびｐＨの両方を低下させる。シリコネートの存在なしでは、シリケートはｐＨを低下させるときにゲル化するであろう。８と低いｐＨを有する透明で安定な溶液が得られた。得られたバインダーは、典型的には８〜２０：１の範囲のＳｉＯ２／Ｋ２Ｏモル比を有し、所望ならば、固形分を増加させるために濃縮され得る。バインダーは透明で安定な溶液であり、亜鉛の存在下で安定であるが、これらのイオン交換されたバインダーに基づくコーティングは、アルカリシリケートバインダーに基づくコーティングと比較して、比較的不良の膜強度を有する。
【００１８】
好ましくは、９〜１１．５、より好ましくは９．５〜１１の範囲のｐＨを有するバインダーが使用される。膜特性に対するｐＨの効果を説明する何らの理論によっても縛られたくないが、高められたｐＨは、溶液中の可溶シリカの増加された量を生じると思われる。これは、コーティング組成物の適用後にインシチュー（ｉｎ ｓｉｔｕ）ゲル強化を行うための可能性を有すると思われる。さらに、ｐＨ調整は、小さいポットライフ延長効果を有し得る。市販のシリカゾルが使用されるとき、高いｐＨを有するゾルが選択され得、および／またはゾルのｐＨが調整され得る。ｐＨは、例えば、ｐＨが影響するポットライフ延長剤、例えばジメチルアミノエタノール（ＤＭＡＥ）を添加することによって、または希硫酸を添加することによって、または水酸化ナトリウムを添加することによって調整され得る。
【００１９】
プライマーコーティングは好ましくは、亜鉛粉末および／または亜鉛アロイを含む。そのような亜鉛粉末は好ましくは、２〜１２ミクロンの体積平均された平均粒径を有し、最も好ましくは、そのような亜鉛粉末が、２〜８ミクロンの平均粒径を有する亜鉛粉末として市販されている製品である。亜鉛粉末は、ガルヴァーニ電気機構によって鋼を保護し、そしてコーティングによって与えられる腐食保護を高める、亜鉛腐食生成物の保護層をも形成し得る。亜鉛粉末の全てまたは一部は、亜鉛アロイによって置き換えられ得る。コーティング中の亜鉛粉末および／またはアロイの量は一般に、乾燥膜に基づいてコーティングの少なくとも１０体積％であり、９０体積％までであり得る。亜鉛粉末および／またはアロイは、コーティングの着色の実質的に全体であり得、あるいは、乾燥膜に基づいてコーティングの例えば７０体積％まで、例えば２５〜５５体積％を含み得、コーティングは、補助の腐食防止剤をも含む。補助の腐食防止剤は、例えば米国特許第５，２４６，４８８号に記載のモリブデート、ホスフェート、タングステートまたはバナデート；韓国特許出願ＫＲ８１０１３００に詳述されている超微細な二酸化チタン；および／または酸化亜鉛および／またはフィラー、例えばシリカ、焼成粘土、アルミナシリケート、タルク、バライト、マイカ、ケイ酸マグネシウム、または焼成されたケイ酸アルミニウムであり得る。
【００２０】
平均粒径が１０ｎｍ以下のコロイド状シリカ粒子を有するバインダーを含む組成物の場合、コーティング中の亜鉛粉末および／またはアロイの量は、乾燥膜に基づいてコーティングの４０〜６０体積％、好ましくは４５〜５５体積％である。平均粒径が１０ｎｍより上、例えば１２〜２２ｎｍ、または１２〜１６ｎｍであるコロイド状シリカ粒子を有するバインダーを含む組成物の場合、コーティング中の亜鉛粉末および／またはアロイの量は３５〜５０％である。しかし、亜鉛系顔料と共に、他の顔料が使用され得る。これらの他の非亜鉛顔料の例は、導電性エクステンダー、例えばリン化二鉄（Ｆｅｒｒｏｐｈｏｓ（商標））、雲母状酸化鉄などを包含する。これらの導電性非亜鉛顔料の使用は、有効な腐食保護を維持しながら亜鉛レベルの低下を可能にし得る。最適なコーティング特性を得るために、エクステンダーは好ましくは、コーティング組成物中に十分分散される。使用されるエクステンダーの種類および大きさは、十分な状態の分散物を得るために調整され得る。例えば、エクステンダー顔料Ｓａｔｉｎｔｏｎｅ（Ｌａｗｒｅｎｃｅ Ｉｎｄｕｓｔｒｉｅｓ製）が選択されるとき、３μｍより下、好ましくは２μｍより下の平均粒径が使用されるべきである。
【００２１】
好ましくは、コーティングの顔料体積濃度（ＰＶＣ）が４０〜７５％である。７５％より上では膜特性が低下し、４０％より下では、有効な腐食保護を付与するには不充分な亜鉛が存在する。平均粒径が１０ｎｍより下のコロイド状シリカ粒子を有するバインダーを含む組成物の場合、ＰＶＣは好ましくは、５５〜７５％、より好ましくは６５〜７５％である。平均粒径が１０ｎｍ以上のコロイド状シリカ粒子を有するバインダーを含む組成物の場合、４０〜６５％、より好ましくは４５〜５５％のＰＶＣを有するコーティングを使用することにより、改善された早めのコーティング特性が得られ得る。
【００２２】
顔料体積濃度（ＰＶＣ）は、乾燥塗料膜中の顔料の体積％である。臨界顔料体積濃度（ＣＰＶＣ）は通常、顔料表面上にバインダーの完全に吸着された層を付与しかつ密集した系における粒子間の全ての隙間を満たすのにちょうど十分なバインダーが存在するところの顔料体積濃度として定義される。臨界顔料体積濃度は、乾燥顔料を、凝集性の塊を形成するのにちょうど十分な亜麻仁油で浸潤させることにより決定され得る。この方法は、臨界顔料体積濃度がそれから計算され得るところの、「油吸収」として知られる値を生じる。油吸収を決定するための方法は、英国基準３４８３（ＢＳ３４８３）に記載されている。
【００２３】
プライマーコーティングの固形含量は一般に少なくとも１５体積％であり、好ましくは２０〜３５体積％の範囲である。体積固形含量は、コーティング組成物中に存在する全成分に基づいて計算される理論値である。コーティングは好ましくは、４０ミクロン未満、好ましくは１２乃至２５〜３０ミクロンの乾燥膜厚を有するコーティングを得るために慣用のコーティング施与、例えばスプレー、特にエアレススプレーまたは高体積低圧（ＨＶＬＰ）スプレー施与によって容易に施与され得るような粘度を有する。
【００２４】
所望により、コーティング組成物は、当業者に周知の更なる添加剤、例えばチキソトロープおよび／またはレオロジー制御剤（有機粘土、キサンタンゴム、セルロース、セルロース増粘剤、ポリエーテルウレアポリウレタン、アクリルなど）、消泡剤（特に、ラテックス変性剤が存在するとき）、および（第二の）ポットライフ延長剤、例えばクロメート（例えば、重クロム酸ナトリウム）または３級アミン（例えば、トリエチルアミンまたはジメチルアミノエタノール）を含み得る。好ましいチキソトロープおよび／またはレオロジー制御剤は、ナトリウムマグネシウムシリケート（有機粘土）であるＢｅｎｔｏｎｅ ＥＷ（Ｅｌｅｍｅｎｔｉｓ製）、水和アルミニウムシリケートであるＢｅｎｔｏｌｉｔｅ ＷＨ（Ｒｏｃｋｗｏｏｄ製）、水和ナトリウムマグネシウムリチウムシリケートであるＬａｐｏｎｉｔｅ ＲＤ（Ｒｏｃｋｗｏｏｄ製）、および水中の登録アクリル分散物であるＲｈｅｏｌａｔｅ ４２５（Ｅｌｅｍｅｎｔｉｓ製）を包含する。好ましい消泡剤は、Ｆｏａｍａｓｔｅｒ ＮＤＷ（Ｃｏｇｎｉｓ製）およびＤａｐｒｏ １７６０（Ｅｌｅｍｅｎｔｉｓ製）を包含する。好ましい第二のポットライフ延長剤は、ポットライフ延長のためにクロメートを含まない選択を提供するところの３級アミンである。第二のポットライフ延長剤が存在しないならば、コーティング組成物は通常、＜１〜４時間のポットライフを有する。２４時間より長いポットライフを得るためには、通常、ほんの少量（液状塗料に基づいて０．０１２５〜０．０２５重量％）の二クロム酸ナトリウムを添加すれば十分である。それより高いレベルは通常、コーティングの不良特性をもたらす。通常、コーティング系は、２（またはそれより多い）成分系として提供される。より長いポットライフは、アルミナ修飾された表面を有するシリカゾルを含む系に関しても見出される。これらのコーティング組成物のポットライフを延長するためのアルミナ修飾されたシリカゾルの使用は、別個の特許出願の主題である。
【００２５】
例えば施与のすぐ前にコーティング組成物の全ての成分を供給しそして完全に混合することにより、コーティングの施与の直前にコーティング組成物を調製することが可能である。そのような方法は、コーティング組成物中に存在する成分のオンライン混合と言うこともできる。この方法は、限られたポットライフを有するコーティング組成物に特に適する。
【００２６】
コーティングされた基体が水中に浸漬される前、または少なくとも５０％の相対湿度を有する雰囲気中に保持される前に、プライマーコーティングは、指触乾燥の程度まで乾燥される。指触乾燥までの時間は一般に、１５〜２０μｍの乾燥膜厚（ｄｆｔ）コーティングに関して、１５〜２０℃の環境温度で約１０〜１５分であり、４０℃で３〜４分である。その乾燥時間は、空気流および膜厚にも依存する。３５℃および０．５ｍ／秒の空気流では、２０μｍの乾燥膜厚コーティングに関する乾燥時間が約２分である。この時間は、空気温度を高めることによりさらに短縮され得る。一般に、乾燥時間は、基体温度を高め、空気温度を高め、空気流を使用し、またはそれらの何らかの組み合わせにより、短縮され得る。強制空気流中、好ましくは少なくとも０．１ｍ／秒の空気流中、１０〜６０℃、好ましくは２５〜５０℃でプライマーコーティングの乾燥を行うことが好ましい。速い乾燥を達成することは、造船所または製鋼工場でのオンライン適用に非常に重要である。
【００２７】
好ましい方法では、コーティングされた基体が、水中に浸漬される。プライマーコーティングが指触乾燥の程度までいったん乾燥すると、コーティングされた基体を浸漬する必要はない。（はるかに）一層長い時間、コーティングを乾燥することも可能である。しかし、プライマーコーティングが指触乾燥である前に、コーティングされた基体が水中に浸漬されると、一般に、コーティング特性の低下が認められる。
【００２８】
本発明に従う方法の別の実施態様では、プライマーコーティングが指触乾燥の程度まで乾燥した後、コーティングされた基体が、少なくとも５０％の相対湿度を有する雰囲気中で保持される。コーティングされた基体が、少なくとも８０％の相対湿度を有する雰囲気中で保持されるとき、特性のさらに一層早い発生が達成される。プライマーコーティングが指触乾燥の程度までいったん乾燥すると、コーティングされた基体を比較的高い湿度を有する雰囲気中に置く必要はない。コーティングを（はるかに）一層長い時間、乾燥することも可能である。さらに、コーティングされた基体を、比較的高い湿度を有する雰囲気中で乾燥することが可能である。
【００２９】
水中に浸漬する前、または少なくとも８０％の相対湿度を有する雰囲気中である時間貯蔵する前に、コーティングされた基体の物理的特性の発生をさらに促進するために、基体を、プライマーコーティングの膜強度を高める溶液で処理することができる。そのような溶液が基体に施与される前に、プライマーコーティングは、指触乾燥の程度まで乾燥されるべきである。
【００３０】
この溶液は一般に、無機塩の水性溶液、または反応性のケイ素含有基を有する物質の溶液であり得る。膜強度の増加は、硬度、耐摩耗性、および通常は付着性における有意な増加によって検出され得る。硬度は、英国基準３９００、パートＥ１９（１９９９）の鉛筆硬度試験（コーティングのガウジングに必要な鉛筆の硬度）によって測定され得る。耐摩耗性は、コーティングを自動的にこする二回こすり試験（ｄｏｕｂｌｅ ｒｕｂ ｔｅｓｔ）を使用して測定され得、そして、乾式でまたは水を用いる湿式で行われ得る。乾式または湿式のいずれかの耐摩耗性における有意な増加がプライマーコーティングの膜強度の増加とみなされるが、本発明者らは、本発明に従う処理が一般に、乾式および湿式の両方の耐摩耗性を増加させることを見出した。付着性は、英国基準３９００、パートＥ６（１９９２）に記載されたごばん目試験によって測定され得る。
【００３１】
プライマーコーティングに所望により適用される、膜強度を高める溶液の量は一般に、標準乾燥膜厚（１５〜２０μｍ）で適用されるコーティングに関して、プライマーコーティングされた表面１ｍ２につき０．００５〜０．２、好ましくは０．０１〜０．０８リットル（リットル／ｍ２）の範囲である。そのような量の溶液は、スプレーによって便利に適用され得る。言うまでもなく、コーティングが過適用される、すなわち乾燥膜厚＞２０μｍで適用されるならば、後処理溶液の濃度または体積は増加されるべきである。
【００３２】
所望により適用される、膜強度を高める溶液が無機塩の水性溶液であるとき、それは一般に、少なくとも０．０１Ｍの濃度、好ましくは少なくとも０．０３Ｍの濃度を有する。無機塩溶液の濃度は、０．５Ｍまで、または１Ｍまたはそれよりさらに高くあり得る。無機塩は、１価カチオンの塩、例えばアルカリ金属またはアンモニウムの塩；２価カチオン、例えば亜鉛、マグネシウム、カルシウム、銅（ＩＩ）または鉄（ＩＩ）、の塩；３価カチオン、例えばアルミニウムまたはセリウム（ＩＩＩ）、の塩；または４価カチオン、例えばセリウム（ＩＶ）、の塩；および１価アニオンの塩、例えばハライド、例えばフルオライド、クロライドもしくはブロマイド、またはナイトレート；または多価アニオンの塩、例えば硫酸塩またはリン酸塩、であり得る。上記塩の混合物も使用され得る。有効であることが分かった無機塩溶液の例は、硫酸マグネシウム、硫酸亜鉛、硫酸カリウム、硫酸アルミニウム、硫酸鉄、硫酸セリウム（ＩＶ）、硫酸銅、塩化ナトリウム、および塩化カリウムであるが、塩化物は、腐食を促進する傾向故に、好ましくないと考えられる。硫酸亜鉛または硫酸アルミニウムの使用が好ましい。無機塩溶液の濃度は、好ましくは、０．５〜２０重量％の範囲である。
【００３３】
活性ケイ素含有基を有する物質の１例は、シリケートである。膜強度を高める溶液は、アルカリ金属シリケート溶液、例えばケイ酸カリウムもしくはケイ酸リチウム、またはアンモニウムシリケート溶液であり得、あるいはアルカリ金属シリコネート、例えばアルキルシリコネート溶液であり得る。そのような溶液の好ましい濃度は、０．５〜２０重量％の範囲である。
【００３４】
所望により適用される、膜強度を高める溶液が無機塩またはアルカリ金属シリケートの溶液であるとき、添加される物質は、ケイ酸亜鉛プライマーコーティングの塩含量を増加させる。これは、コーティングが上塗りされるときの浸透性駆動力を、および従って、コーティングされた基体が浸漬されるときの浸透性ふくれの可能性を増加させる傾向にある。適用される無機塩またはアルカリ金属シリケートの量は好ましくは、プライマーコーティングバインダーのＳｉＯ２／Ｍ２Ｏモル比が６：１より上、好ましくは８：１より上、最も好ましくは１０：１より上で保持されるのに十分低い。これを達成するために、膜強度を高める溶液中に適用される無機塩またはアルカリ金属シリケートの量は好ましくは、１５〜２０μｍの乾燥膜厚を有するコーティングに関して、乾燥重量に基づいて、１０ｇ／ｍ２未満、最も好ましくは５ｇ／ｍ２未満である。
【００３５】
反応性のケイ素含有基を有する物質の別の例は、アルコキシシランまたはアシルオキシシラン、例えばアセトキシシランである。これは、例えば、テトラアルコキシシラン（アルキルオルトシリケート）、例えばテトラエトキシシランまたはテトライソプロポキシシラン、あるいはトリアルコキシシラン、例えばメチルトリメトキシシラン（ＭＴＭＳ、Ａｌｄｒｉｃｈ製）またはビストリメトキシシランエタンであり得る。アルコキシシランは、更なる官能基を含み得る。例えばトリアルコキシシランは、式ＲＳｉ（ＯＲ１）３を有し得、ここで、各Ｒ１基は１〜３Ｃアルキルであり、Ｒは、アミノ、アルキルアミノ、ジアルキルアミノ、アミド、ハロゲン、カルバメート、エポキシド、イソシアネート、アジリジン、スルホネート、カルボキシレート、ホスフェートまたはヒドロキシル基で置換された、アルキルまたはアリール基である。好ましい例は、アミノシラン、例えばトリエトキシシリルプロピルアミン（Ａｍｉｎｏｓｉｌａｎｅ Ａ１１００、Ｗｉｔｃｏ製）、トリメトキシシリルプロピルアミン（Ａｍｉｎｏｓｉｌａｎｅ Ａ１１１０、Ｗｉｔｃｏ製）、トリメトキシシリルプロピルエチレンジアミン（Ａｍｉｎｏｓｉｌａｎｅ Ａ１１２０、Ｗｉｔｃｏ製）、トリメトキシシリルプロピルジエチレントリアミン（Ａｍｉｎｏｓｉｌａｎｅ Ａ１１３０、Ｗｉｔｃｏ製）、またはビストリメトキシシリルプロピルエチレンジアミンである。さらに、アルコキシシランは、ビス（トリアルコキシシラン）、例えば−ＳｉＯＲ’３基を先端に有するアルキレンまたはポリジメチルシラン鎖であり得る。アルコキシシランは、少なくとも部分的に加水分解され得る。例えば、部分的に加水分解されたテトラアルコキシシランまたは、加水分解されたアルキルトリアルコキシシランまたはアミノアルキルトリアルコキシシランが使用され得る。アルコキシシランは好ましくは、水性溶液から適用されるが、水性溶液は、水混和性有機溶媒、例えばアルコール、例えばエタノールを含み得る。
【００３６】
さらに、オルトシリケートは、このプロセスにおいて、非常に有効な特性向上剤でもあることが分かった。テトラメチルオルトシリケート（ＴＭＯＳ）およびテトラエチルオルトシリケート（ＴＥＯＳ）の水性溶液は、有効な後処理剤である。ＴＭＯＳまたはＴＥＯＳがｐＨ１〜２で加水分解されるならば、より良好な結果が得られる。このｐＨでは、後処理溶液のポットライフが７日を越えることさえあり得る。
【００３７】
所望により適用される処理溶液中のアルコキシシランまたはオルトシリケートの濃度は、１〜２５重量％の範囲である。所望により適用される後処理溶液中でのアルコキシシランおよび／またはオルトシリケートの使用は好ましい。なぜならば、これらの化合物は、ショッププライマーに本質的にゼロレベルの水溶性塩を加えるからである。
【００３８】
所望により適用される、膜強度を高める溶液の量は、１５〜２０μｍの乾燥膜厚を有するコーティングに関して、コーティングがオンラインで処理されそして乾燥されるならば、好ましくは、プライマーコーティングされた表面１ｍ２当たり０．００５〜０．２リットル、最も好ましくは０．０８リットル／ｍ２以下である。そのような量の、膜強度を高める溶液で処理されたこのコーティングの乾燥時間は一般に、１５〜２０℃で約５〜１０分、または４０℃で約１．５〜２分である。乾燥時間は、プライマー施与された基体を空気流中に置くことによってさらに短縮され得る。一般に、乾燥時間は、基体温度を高めることにより、空気温度を高めることにより、空気流を使用することにより、またはそれらの任意の組み合わせにより、短縮され得る。
【００３９】
所望により適用される処理溶液は、好ましくは、強制空気流中、好ましくは少なくとも０．１ｍ／秒の空気流中で、１０〜６０℃、好ましくは２５〜５０℃の範囲の温度で適用され、そして乾燥される。処理溶液は、標準的なスプレー施与装置、例えばエアレススプレーまたはＨＶＬＰスプレーによって、あるいは簡単なアトマイザースプレーによって、プライマーを施与するスプレーガンからショッププライマーラインのさらに下に第二のスプレーガンを単に取りつけることにより、適用され得る。あるいは、その溶液は、ミストコーティング施与技術を使用して適用され得る。処理溶液は、基体の両側、例えば、基体の配向にかかわらず、造船所での使用のための鋼板の両側に適用され得る。膜を強化するために必要とされる溶液の体積は、垂れたり滴ることなく鋼板の下側に溶液が施与され得るような体積である。他の方法の適用、例えばローラーによる適用は可能であるが、好ましくない。処理されたプライマーコーティングは、基体上で乾燥させるだけでよく、その後の洗浄または加熱を何ら必要としない。処理されたプライマーがいったん乾燥すると、コーティングされた生成物は普通に取り扱われ得る。
【００４０】
プライマーが、１０ｎｍより上の平均直径を有するシリカゾル粒子を含むバインダーを含むとき、膜強度を高める溶液を使用する追加の工程が特に有利であり、１６ｎｍより上の平均直径を有するシリカゾル粒子の場合はさらに一層有利であることが分かった。特に、膜強度を高める溶液による処理後に、コーティングされた基体が水中に浸漬され、または少なくとも８０％の相対湿度を有する雰囲気中で保持されるとき、良好な結果が認められた。
【００４１】
本発明に従う方法は、上塗りされるとき、ふくれの欠点を導入することなく、ショッププライマーの硬度、凝集性、および耐摩耗性を高める。さらに、その方法は、これらの好ましい特性の発生を促進する。それらの発生は、膜強度を高める溶液で処理することにより一層さらに促進され得る。これらの特性の促進された発生は、造船所または製鋼工場での取扱および組み立て中の損傷に対する耐性を改善する。これらの利点に加えて、プライマー施与された基体は、ショッププライマー市場で要求される性能特性、すなわち戸外にさらしたときの６ヶ月の腐食耐性、優れた溶接／切削特性、およびふくれまたはピンホールを生じることなしでの広範囲のプライマーコーティングによる上塗り性を示す。
【００４２】
プライマー施与された基体は、アミン硬化されたエポキシ樹脂コーティングまたは何らかの他の重質コーティング、例えばポリウレタン、によって、１００μｍまたは２００μｍの膜厚で上塗りされ得、そして、７日間硬化された後、４０℃で６ヶ月（これまでの最長試験期間）にわたってふくれを生じることなく淡水または海水中に浸漬され得る。
【００４３】
【実施例】
本発明を、以下の実施例を参照して説明する。これらは本発明を説明するものであって、その範囲を決して限定するものではない。
【００４４】
実施例で使用されたシリカゾルのゾルの大きさの決定は、Ｇ．Ｗ． Ｓｅａｒｓ， Ａｎａｌ． Ｃｈｅｍ． １２， １９８１ （１９５６） に記載された滴定法によって行われた。この方法によって、比表面積（ｍ２／ｇ）が決定された。球状のゾル粒子の場合、この表面積が粒子の大きさに転化された。
【００４５】
実施例において出発物質として使用された化合物は以下の起源を有する。
Ｌｕｄｏｘ（商標）ＳＭ：濃度３０重量％のシリカゾル、平均粒径７ｎｍ、ＳｉＯ２／Ｎａ２Ｏモル比５０：１、ＤｕＰｏｎｔ製、ｐＨ１０．３；
Ｌｕｄｏｘ（商標）ＨＳ−４０：濃度４０重量％のシリカゾル、粒径１２ｎｍ、ＳｉＯ２／Ｎａ２Ｏモル比９５：１、ＤｕＰｏｎｔ製、ｐＨ９．８；
Ｂｉｎｄｚｉｌ ４０／１７０：濃度４０重量％のシリカゾル、平均粒径２０ｎｍ、ＳｉＯ２／Ｎａ２Ｏモル比１６０：１、Ａｋｚｏ Ｎｏｂｅｌ （Ｅｋａ Ｃｈｅｍｉｃａｌｓ）製、ｐＨ９．４；
Ｂｉｎｄｚｉｌ ２５ＡＴ／３６０：濃度２５．５重量％のアルミナ修飾されたシリカゾル、０．４４重量％のアルミナ、平均粒径７ｎｍ、ＳｉＯ２／Ｎａ２Ｏモル比５０：１、Ａｋｚｏ Ｎｏｂｅｌ （Ｅｋａ Ｃｈｅｍｉｃａｌｓ）製、ｐＨ１０；
Ｎｙａｃｏｌ：濃度４０重量％のシリカゾル、平均粒径１６ｎｍ、ＳｉＯ２／Ｎａ２Ｏモル比１０５：１、Ａｋｚｏ Ｎｏｂｅｌ （Ｅｋａ Ｃｈｅｍｉｃａｌｓ）製、ｐＨ９．８；
ＸＺ ９４７７０：５０体積％固形分のスチレン／ブタジエン有機ラテックス、Ｄｏｗ Ｃｈｅｍｉｃａｌｓ製；
Ｈｕｂｅｒ ９０Ｃ：０．７μｍの平均粒径の焼成されたケイ酸アルミニウムエクステンダー顔料、ＪＭ Ｈｕｂｅｒ／Ｍａｒｌｏｗ Ｃｈｅｍｉｃａｌｓ製；
Ｓａｔｉｎｔｏｎｅ（商標）Ｗ：１．４μｍの平均粒径の焼成されたケイ酸アルミニウムエクステンダー顔料、Ｌａｗｒｅｎｃｅ Ｉｎｄｕｓｔｒｉｅｓ製；
亜鉛粉末：７μｍの平均粒径の金属粉末、Ｔｒｉｄｅｎｔ Ａｌｌｏｙｓ製；
Ｍｏｌｙｗｈｉｔｅ ２１２：カルシウム亜鉛モリブデート、粒径４．１μｍのさび止め顔料、Ｓｈｅｒｗｉｎ Ｗｉｌｌｉａｍｓ製；
Ｍｉｎｅｘ ２０：２．９５μｍの平均粒径のナトリウムカリウムアルミニウムシリケートエクステンダー顔料、Ｎｏｒｔｈ Ｃａｐｅ Ｍｉｎｅｒａｌｓ製；
Ｂｅｎｔｏｎｅ ＥＷ：ナトリウムマグネシウムシリケートチキソトロープ、Ｅｌｅｍｅｎｔｉｓ製
【００４６】
実施例１
硬化されたショッププライマーコーティングの特性に対する乾燥条件の効果を決定するために、２８体積％の固形濃度を有するコーティング組成物を下記成分から調製した。プライマーコーティングは、７１．０％の顔料体積濃度を有し、これは、臨界顔料体積濃度の１．４倍である。
【００４７】
【表１】
2004509209.tif 000002
【００４８】
シリカゾルを水およびチキソトロープと混合することによりプライマーを調製し、得られたバインダーを、ケイ酸亜鉛コーティングの場合に通常行われるように、鋼への適用の直前に顔料と混合した。得られたプライマーコーティングを、３５℃および３０％相対湿度で、１５ｃｍｘ１０ｃｍの鋼板に、１５〜２０μｍの乾燥膜厚で施与した。コーティングが指触乾燥するとすぐに、プライマー施与された基体を異なる相対湿度条件で貯蔵した。
コーティングされた鋼板の耐摩耗性を、プライマーの施与の１日後に測定した（２回こすり試験）。２回こすり試験では、処理された表面を２、３滴の水で湿らし（湿式で２回こする場合）、次いで、軽く圧力をかけて綿棒でこすった。１往復が２回のこすりである。結果を、コーティングの除去までの２回こすりの数として表す。コーティングが１００回の２回こすりに耐えるならば、最終の乾燥膜厚（ｄｆｔ）を初期値と比較する。乾燥膜厚が２５％より多く減少しているならば、結果を＞１００と表す。乾燥膜厚が２５％未満減少しているならば、結果を＞＞１００と表す。結果を下記表１に示す。
【００４９】
【表２】
2004509209.tif 000003
【００５０】
実施例２
硬化されたショッププライマーコーティングの特性に対する乾燥条件の効果を決定するために、２８体積％の固形濃度を有するコーティング組成物を下記成分から調製した。プライマーコーティングは、７０％の顔料体積濃度を有し、これは、臨界顔料体積濃度の１．０６倍である。
【００５１】
【表３】
2004509209.tif 000004
【００５２】
プライマーを、１５ｃｍｘ１０ｃｍの鋼板に、１５〜２０μｍの乾燥膜厚で施与した。各鋼板を異なる相対湿度で乾燥させた。１つの鋼板は、コーティング施与後３０〜６０分間、４０％相対湿度で指触乾燥の程度まで乾燥させた。次いで、鋼板を水中に３０分間浸漬した。水を除去し、次いでコーティングを６０％相対湿度で乾燥させた。
コーティングされた鋼板の耐摩耗性を、プライマーの施与の１時間後に測定した（２回こすり試験）。水中に浸漬させたサンプルに関しては、浸漬の１時間後に耐摩耗性を測定した。結果を下記表２に示す。
【００５３】
【表４】
2004509209.tif 000005
【００５４】
実施例３
２８体積％の固形濃度を有するコーティング組成物を下記成分から調製した。プライマーコーティングは、７０％の顔料体積濃度を有し、これは、臨界顔料体積濃度の１．０６倍である。
【００５５】
【表５】
2004509209.tif 000006
【００５６】
実施例２の記載と同様の方法で、各鋼板を異なる相対湿度で乾燥させ、１つのサンプルは水中に３０分間浸漬させた後、６０％相対湿度で乾燥させた。
コーティングされた鋼板の耐摩耗性を、プライマーの施与のまたは水中への浸漬の１時間後に測定した（２回こすり試験）。結果を下記表３に示す。
【００５７】
【表６】
2004509209.tif 000007
【００５８】
実施例４
２８体積％の固形濃度を有するコーティング組成物を下記成分から調製した。プライマーコーティングは、５０％の顔料体積濃度を有し、これは、臨界顔料体積濃度の０．７２倍である。
【００５９】
【表７】
2004509209.tif 000008
【００６０】
プライマーを、１５ｃｍｘ１０ｃｍの鋼板に、１５〜２０μｍの乾燥膜厚で施与した。各鋼板を異なる相対湿度で乾燥させた。１つの鋼板は、コーティング施与後３０〜６０分間、４０％相対湿度で指触乾燥の程度まで乾燥させた。次いで、鋼板を水中に３０分間浸漬した。水を除去し、次いでコーティングを６０％相対湿度で乾燥させた。
コーティングされた鋼板の耐摩耗性を、プライマーの施与のまたは水中への浸漬の１日後に測定した（２回こすり試験）。結果を下記表４に示す。
【００６１】
【表８】
2004509209.tif 000009
【００６２】
実施例５
実施例４の記載と同様の方法で、いくつかのコーティングされた鋼板を、バインダー Ｎｙａｃｏｌ シリカゾル（平均粒径１６ｎｍ）を使用して調製した。実施例４の記載と同様の方法で、各鋼板を異なる相対湿度で乾燥させ、１つのサンプルは、水中に浸漬した後、６０％相対湿度で乾燥させた。
コーティングされた鋼板の耐摩耗性を、プライマーの施与のまたは水中への浸漬の１日後に測定した（２回こすり試験）。結果を下記表５に示す。
【００６３】
【表９】
2004509209.tif 000010
【００６４】
実施例６
実施例１の記載と同様の方法で、いくつかのコーティングされた鋼板を調製した。コーティングの施与後、鋼板を次のように処理した。
１つの鋼板を３５％の相対湿度で１時間貯蔵した；
１つの鋼板を６０％の相対湿度で１時間貯蔵し、次いで水中に浸漬した；
１つの鋼板を、水中に浸漬する前に、ＴＥＯＳを含む、膜強度を高める溶液で処理した。
結果を下記表６に示す。
【００６５】
実施例７
実施例６と同様の方法で、いくつかのコーティングされた鋼板を、バインダーＬｕｄｏｘ ＨＳ−４０ シリカゾル（平均粒径１２ｎｍ）を使用して調製した。コーティングの施与後、鋼板を次のように処理した。
１つの鋼板を３５％の相対湿度で１時間貯蔵した；
１つの鋼板を６０％の相対湿度で１時間貯蔵し、次いで水中に浸漬した；
１つの鋼板を、水中に浸漬する前に、ＴＥＯＳを含む、膜強度を高める溶液で処理した。
結果を下記表６に示す。
【００６６】
実施例８
実施例６と同様の方法で、いくつかのコーティングされた鋼板を、Ｂｉｎｄｚｉｌ ４０／１７０ シリカゾル（平均粒径２０ｎｍ）を含むバインダーを使用して調製した。コーティングの施与後、鋼板を次のように処理した。
１つの鋼板を３５％の相対湿度で１時間貯蔵した；
１つの鋼板を６０％の相対湿度で１時間貯蔵し、次いで水中に浸漬した；
１つの鋼板を、水中に浸漬する前に、ＴＥＯＳを含む、膜強度を高める溶液で処理した。
結果を下記表６に示す。
【００６７】
【表１０】
2004509209.tif 000011
【００６８】
実施例９
２８体積％の固形濃度を有するプライマーコーティングを下記成分から調製した。プライマーコーティングは、７４．６％の顔料体積濃度を有し、これは、臨界顔料体積濃度の１．３倍である（λ＝１．３）。
【００６９】
【表１１】
2004509209.tif 000012
【００７０】
シリカゾルを水およびチキソトロープと混合することによりプライマーを調製し、得られたバインダーを、ケイ酸亜鉛コーティングの場合に通常行われるように、鋼への適用の直前に顔料と混合した。得られたプライマーコーティングを、１５ｃｍｘ１０ｃｍの鋼板に、１５〜２０μｍの乾燥膜厚で施与した。プライマーを２５℃、７５％ＲＨで乾燥させ、施与の１０分後および１日後にその物理的特性を試験した。試験の結果を表７に示す。
【００７１】
実施例１０
２８体積％の固形濃度を有するプライマーコーティングを下記成分から調製した。プライマーコーティングは、７４．６％の顔料体積濃度を有し、これは、臨界顔料体積濃度の１．３倍である（λ＝１．３）。
【００７２】
【表１２】
2004509209.tif 000013
【００７３】
シリカゾルを水およびチキソトロープと混合することによりプライマーを調製し、得られたバインダーを、ケイ酸亜鉛コーティングの場合に通常行われるように、鋼への適用の直前に顔料と混合した。得られたプライマーコーティングを、１５ｃｍｘ１０ｃｍの鋼板に、１５〜２０μｍの乾燥膜厚で施与した。プライマーを２５℃、７５％ＲＨで乾燥させ、施与の１０分後および１日後にその物理的特性を試験した。試験の結果を表７に示す。
【００７４】
実施例１１
２８体積％の固形濃度を有するプライマーコーティングを下記成分から調製した。プライマーコーティングは、６８．４％の顔料体積濃度を有し、これは、臨界顔料体積濃度の１．１５倍である（λ＝１．１５）。
【００７５】
【表１３】
2004509209.tif 000014
【００７６】
シリカゾルを水およびチキソトロープと混合することによりプライマーを調製し、得られたバインダーを、ケイ酸亜鉛コーティングの場合に通常行われるように、鋼への適用の直前に顔料と混合した。得られたプライマーコーティングを、１５ｃｍｘ１０ｃｍの鋼板に、１５〜２０μｍの乾燥膜厚で施与した。プライマーを２５℃、７５％ＲＨで乾燥させ、施与の１０分後および１日後にその物理的特性を試験した。試験の結果を表７に示す。
【００７７】
実施例１２
２８体積％の固形濃度を有するプライマーコーティングを下記成分から調製した。プライマーコーティングは、７１．５％の顔料体積濃度を有し、これは、臨界顔料体積濃度の１．４倍である（λ＝１．４）。
【００７８】
【表１４】
2004509209.tif 000015
【００７９】
シリカゾルを水およびチキソトロープと混合することによりプライマーを調製し、得られたバインダーを、ケイ酸亜鉛コーティングの場合に通常行われるように、鋼への適用の直前に顔料と混合した。得られたプライマーコーティングを、１５ｃｍｘ１０ｃｍの鋼板に、１５〜２０μｍの乾燥膜厚で施与した。プライマーを２５℃、７５％ＲＨで乾燥させ、施与の１０分後および１日後にその物理的特性を試験した。試験の結果を表７に示す。
【００８０】
実施例１３
２８体積％の固形濃度を有するプライマーコーティングを下記成分から調製した。プライマーコーティングは、７１．５％の顔料体積濃度を有し、これは、臨界顔料体積濃度の１．４倍である（λ＝１．４）。
【００８１】
【表１５】
2004509209.tif 000016
【００８２】
シリカゾルを水およびチキソトロープと混合することによりプライマーを調製し、得られたバインダーを、ケイ酸亜鉛コーティングの場合に通常行われるように、鋼への適用の直前に顔料と混合した。得られたプライマーコーティングを、１５ｃｍｘ１０ｃｍの鋼板に、１５〜２０μｍの乾燥膜厚で施与した。プライマーを２５℃、７５％ＲＨで乾燥させ、施与の１０分後および１日後にその物理的特性を試験した。試験の結果を表７に示す。
【００８３】
【表１６】
2004509209.tif 000017
【００８４】
表７の結果は、広範囲のコーティング組成物を使用して良好なコーティング特性が得られ得ることを示す。
【００８５】
実施例１４および１５
２８体積％の固形濃度を有する２つのプライマーコーティングをゾルのブレンドを使用して調製した。両方のプライマーコーティングは共に、５０％の顔料体積濃度を有し、これは、臨界顔料体積濃度の０．７２倍である。
実施例１４で使用されるプライマーコーティングを下記成分から調製し、平均ゾルサイズ１０ｎｍのコーティングを得た。
【００８６】
【表１７】
2004509209.tif 000018
実施例１５で使用されるプライマーコーティングを下記成分から調製し、平均ゾルサイズ１０ｎｍのコーティングを得た。
【００８７】
【表１８】
2004509209.tif 000019
【００８８】
得られたプライマーコーティングを、１５ｃｍｘ１０ｃｍの鋼板に、１５〜２０μｍの乾燥膜厚で施与し、３５℃、３０％ＲＨで乾燥させた。１時間以内に、プライマー施与された基体を６０％ＲＨで貯蔵した。次いで、施与の１時間後および１日後にそれらの物理的特性を試験した。試験の結果を表８に示す。
【００８９】
【表１９】
2004509209.tif 000020
表８の結果は、ゾルのブレンドを使用して良好な膜特性が得られ得ることを示す。
【国際公開パンフレット】
2004509209.tif 000021
2004509209.tif 000022
2004509209.tif 000023
2004509209.tif 000024
2004509209.tif 000025
2004509209.tif 000026
2004509209.tif 000027
2004509209.tif 000028
2004509209.tif 000029
2004509209.tif 000030
2004509209.tif 000031
2004509209.tif 000032
2004509209.tif 000033
2004509209.tif 000034
2004509209.tif 000035
2004509209.tif 000036
2004509209.tif 000037
2004509209.tif 000038
2004509209.tif 000039
2004509209.tif 000040
2004509209.tif 000041
2004509209.tif 000042
2004509209.tif 000043
2004509209.tif 000044
2004509209.tif 000045
2004509209.tif 000046
2004509209.tif 000047
2004509209.tif 000048
2004509209.tif 000049
2004509209.tif 000050
2004509209.tif 000051
2004509209.tif 000052
【国際調査報告】
2004509209.tif 000053
2004509209.tif 000054